(57)【要約】本発明は、アスベスト廃棄物の破壊及び価値向上方法であって、少なくとも以下のステップを含む。ａ）廃棄物に含まれるアスベスト鉱物のグループを決定する。ｂ）廃棄物に対して、以下を含む処理を実行する：廃棄物がクリソタイルのみで構成されている場合の酸処理、廃棄物が角閃石のみで構成されている場合の塩基処理、アスベスト廃棄物がクリソタイルと角閃石との混合物を含む場合の、酸処理及びその後に行う塩基処理。ｃ）処理のステップｂ）が完了したときに得られた生成物の少なくとも１つを価値向上させる。本発明はまた、酸処理とその後に行う熱処理によって行うクリソタイル廃棄物の処理に関する。【選択図】無し【特許請求の範囲】
【請求項１】
アスベスト廃棄物の破壊及び価値向上方法であって、少なくとも以下のステップを含むことを特徴とする：
ａ）前記アスベスト廃棄物に含まれるアスベスト鉱物のグループを決定し、該グループは、クリソタイル及び角閃石から選択され、
ｂ）前記アスベスト廃棄物に対して、以下を含む少なくとも１つの処理を実行し：
−  前記アスベスト廃棄物がクリソタイルのみを含む場合の酸処理であって、酸性溶液とメソポーラスシリカを含む固体とを得るために、前記アスベスト廃棄物を強酸性溶液に１００℃以下の温度で浸漬する酸処理、
−  前記アスベスト廃棄物が角閃石のみを含む場合の塩基処理であって、溶解したシリカを含む塩基性溶液を得るために、密閉された媒体中の強塩基性溶液に前記アスベスト廃棄物を浸漬する塩基処理、
−  前記アスベスト廃棄物がクリソタイルと角閃石との混合物を含む場合の、その後に前記塩基処理を行う前記酸処理であって、前記酸処理の後、酸性溶液及びメソポーラスシリカと未変質角閃石とを含む固体混合物を得るために、該固体混合物を、溶解したシリカを含む塩基性溶液を得るために、前記塩基処理がなされる前記酸性溶液から分離する処理、
ｃ）前記処理のステップｂ）が完了したときに得られた生成物の少なくとも１つを価値向上させる、
アスベスト廃棄物の破壊及び価値向上方法。
【請求項２】
前記アスベスト廃棄物は、アスベストセメント廃棄物又は石膏ベースのアスベストフロッキングであることを特徴とする、
請求項１に記載のアスベスト廃棄物の破壊及び価値向上方法。
【請求項３】
前記酸処理の後に、前記メソポーラスシリカを６００℃以上の温度で加熱する熱処理を行うことを特徴とする、
請求項１又は２に記載のアスベスト廃棄物の破壊及び価値向上方法。
【請求項４】
酸処理が行われたとき、ステップｃ）では、分子の閉じ込め又は濾過のために、及び／又はゼオライトの合成のためのシリコン前駆体として、前記メソポーラスシリカを使用することを特徴とする、
請求項１又は２に記載のアスベスト廃棄物の破壊及び価値向上方法。
【請求項５】
前記酸性溶液が硝酸溶液である場合、前記メソポーラスシリカが、式Ｎａ８［Ａｌ６Ｓｉ６Ｏ２４］（ＮＯ３）２−４Ｈ２Ｏの硝酸塩−カンクリナイト型ゼオライトを合成するために使用されることを特徴とする、
請求項４に記載のアスベスト廃棄物の破壊及び価値向上方法。
【請求項６】
酸処理が行われたとき、ステップｃ）では、該酸処理が完了したときに得られる前記酸性溶液の中に存在するイオンを選択的に抽出し又は単離することを特徴とする、
請求項１〜５のいずれか１項に記載のアスベスト廃棄物の破壊及び価値向上方法。
【請求項７】
塩基処理が行われたとき、ステップｃ）では、該塩基処理が完了したときに得られる前記塩基性溶液を、水和ケイ酸カルシウムタイプの材料の製造のために及び／又はゼオライトの合成のために使用することを特徴とする、
請求項１又は２に記載のアスベスト廃棄物の破壊及び価値向上方法。
【請求項８】
前記酸性溶液は、硝酸及び塩酸から選択される少なくとも１つの強力な一酸を含むことを特徴とする、
請求項１〜６のいずれか１項に記載のアスベスト廃棄物の破壊及び価値向上方法。
【請求項９】
前記塩基性溶液の強塩基がソーダ及びカリから選択されることを特徴とする、
請求項１、２及び７のいずれか１項に記載のアスベスト廃棄物の破壊及び価値向上方法。
【請求項１０】
クリソタイルを含む廃棄物を処理する方法であって、少なくとも以下のステップを含むことを特徴とする方法：
ａ）クリソタイルを含む廃棄物を提供する；
ｂ）メソポーラスシリカを得るために、前記廃棄物を酸処理し、該酸処理は、前記クリソタイルを含む廃棄物を１００℃以下の温度で強酸性溶液に浸漬する；
ｃ）６００℃以上の温度で前記メソポーラスシリカを加熱する熱処理を行う。
【発明の詳細な説明】
【技術分野】
【０００１】
本発明は、アスベスト廃棄物の破壊及び価値向上方法に関する。
【背景技術】
【０００２】
アスベストは、蛇紋石グループ及び角閃石グループの２つの鉱物グループに分けられる繊維状鉱物材料のファミリーである。これらの２つのアスベスト鉱物グループは、構造及び化学的性質が異なる。
【０００３】
蛇紋石は、単一のアスベストの種類、クリソタイル（「白石綿」という名称でも知られている）を含む。このため、本出願において、「クリソタイル」という用語を蛇紋石アスベストグループを指すために使用する。クリソタイルは、以下の３つのポリタイプ鉱物種をカバーする：
−  クリノクリソタイル
−  オーソクリソタイル、及び
−  パラクリソタイル。
【０００４】
クリソタイルの化学式は３ＭｇＯ．２ＳｉＯ２である。以下の、酸化物の２つの層を含む：
−  第１層はＳｉＯ４四面体で構成され、
−  第２層は、ＭｇＯ６八面体で構成されている。
【０００５】
ＭｇＯ６及びＳｉＯ４のサイズの違いにより、ＭｇＯ６層は構造の屈曲を引き起こし、これによって、クリソタイルは、ＭｇＯ６層が外層であるチューブ構造をとるようになる。
【０００６】
クリソタイルは、アスベストの世界市場の約９４％を占める。
【０００７】
角閃石グループは、以下の５つのアスベストの種類を含む：
−  アモサイト（「茶石綿」という名称でも知られている）；
−  クロシドライト（「青石綿」という名称でも知られている）；
−  トレモライト；
−  アクチノライト；及び、
−  アントフィライト。
【０００８】
これらのアスベストの種類は、その化学組成が互いに異なる。
【０００９】
角閃石の構造は、ｃ軸に平行な一連の二重鎖（Ｓｉ４Ｏ１１）で構成されている。ＭＯ６層（ＭはＭｇ、Ｆｅ、及びＮａから選択される）は、ＳｉＯ２層の間に積層されている。
【００１０】
アスベストは、２０００年以上前から知られている繊維材料であり、１８７７年にケベックでその生産量の増加が始まった。前世紀を通じて、数百万トンものアスベスト繊維が抽出され、建築や繊維材料などの様々な分野で使用されてきた。アスベスト繊維への関心は、それが絶縁特性を有し、燃焼せず、化学的に耐性があり、そして高い機械的引張強度を有する鉱物からなるという事実による。従って、アスベストは、
−  ホースの断熱、絶縁に使用され、
−  繊維セメント（ホース又はプレートの製造用）、バインダ（例えば、接着剤及び塗料）、繊維ポリマ（例えば、電気シースの製造用）などの、複合材料の組成に組み込まれてきた。
【００１１】
アスベストの最も一般的な用途は、繊維セメント（「アスベストセメント」又は「セメントアスベスト」という名称でも知られている）を得るためのセメント組成物への組み込みにあった。これは、セメントである水硬性バインダ中に分散したアスベスト繊維の複合体によって構成された材料から構成されていた。これは、プレート、スラブ、防音壁、波状シートメタル、タイル、雨水排水用のホース、煙突の管の排気ホース、通気孔など、数多くの製品の製造に役立ってきた。その使用は、アスベストの使用の９５％を占めた。
【００１２】
しかし、アスベストは有害物質であることが知られている。１９８０年代〜１９９０年代から、その使用は多くの国で禁止されている。実際、アスベストの微視的粒子が肺胞に到達し得る。これらの粒子の吸入は危険であり、多くの癌症例の原因となる。例として、アスベストは、人間の健康への悪影響のため、１９９７年の禁止までフランスで広く使用されてきた。
【００１３】
このため、アスベストの処分及びアスベスト廃棄物の処理が、重要な社会問題となった。曝露のリスクを回避するために、新しい処理方法の研究が急務である。
【００１４】
更に、発生する大量のアスベスト廃棄物については、経済的であり且つ工業的規模で利用可能な方法によって、これらの廃棄物を不活性なものにし変化させるための効果的な処理の解決を提供することが必要である。
【００１５】
現在までに知られているアスベスト廃棄物の処理は、ガラス化又は埋設法である。
【００１６】
埋没法とは、廃棄物が広がらないように廃棄物を隔離して保管する方法である。この方法は、それらを除去するものではなく、工業的規模でのそれらの価値向上を可能にするものではない。この方法は、そのように埋められたアスベストの危険性の問題を解決しない。更に、埋める場所の欠如が問題となる。
【００１７】
ガラス化、特にプラズマトーチの使用は、アスベスト繊維を完全に破壊して、スラグ、つまり、例えば建築又は道路工事の分野（道路の堤防）で再利用できる不活性ガラス材料を得る。この処理の方法は、エネルギー集約的であり、１０００℃〜１４００℃の範囲の温度に耐えなければならない特定の高価な設備を必要とするという欠点がある。更に、その設備には、ユーザにとって非常に高度な安全対策が必要とされる。最後に、ガラス化は汚染源である。
【００１８】
更に、現在研究されているアスベスト廃棄物の生物学的処理方法がある。この方法はまだ完全には開発されておらず、アスベストを完全に破壊することはできない。
【００１９】
このように、従来技術では、アスベスト廃棄物を処理及び破壊するための解決策は完全に満足できるものではないことがわかる。
【発明の概要】
【００２０】
本発明は、関連技術で知られているアスベスト廃棄物処理方法の欠点を克服することを意図しており、環境を保護し、経済的で、迅速で、且つ工業的規模で完全に利用可能な、前記廃棄物の破壊及び価値向上方法を提供する。
【００２１】
実際、本発明の発明者らは、少なくとも１つの処理ステップの後に、その処理ステップが完了したときに得られた生成物を１つ以上の異なる方法で価値向上させることを可能にする価値向上ステップを含む、アスベスト廃棄物の破壊及び価値向上方法を開発した。発明者らは、アスベスト廃棄物を使用するための非常に効果的且つ経済的であり、好循環サイクルの解決策を提案する。
【００２２】
本発明の文脈において、「アスベスト廃棄物」とは、以下のような廃棄物であると理解されるべきである：
−  均質な廃棄物、つまりその構造中に追加の材料を含まないアスベスト純鉱物を含む廃棄物である。つまり、結晶化した天然アスベスト繊維で構成されている；又は、
−  不均質な廃棄物、つまりアスベスト及び他の化合物を含む廃棄物（例：セメント、石膏、若しくは「アルカリ土類ケイ酸塩（Alkaline Earth Silicate）」を表す「ＡＥＳ」で知られるアルカリ土類ケイ酸塩の繊維）である。
【００２３】
アスベスト廃棄物は次のような形態であり得る：
−  自由形態、言い換えると、脆性形態。これは、例えば、フロッキング（flocking）又は絶縁性の廃棄物で構成されている；
−  結合された形態、言い換えれば非脆性形態。特に、それは、前記の繊維セメントベースの廃棄物で構成されている。
【００２４】
従って、本発明の第１の対象は、アスベスト廃棄物の破壊及び価値向上方法であって、少なくとも以下のステップを含むことを特徴とする方法である：
ａ）前記アスベスト廃棄物に含まれるアスベスト鉱物のグループを決定し、このグループは、クリソタイル及び角閃石から選択され、
ｂ）前記アスベスト廃棄物に対して、以下を含む少なくとも１つの処理を実行し：
−  前記アスベスト廃棄物がクリソタイルのみを含む場合の酸処理であって、酸性溶液とメソポーラスシリカを含む固体とを得るために、前記アスベスト廃棄物を強酸性溶液に１００℃以下の温度で浸漬する酸処理、
−  前記アスベスト廃棄物が角閃石のみを含む場合の塩基処理であって、溶解したシリカを含む塩基性溶液を得るために、密閉された媒体中の強塩基性溶液に前記アスベスト廃棄物を浸漬する塩基処理、
−  前記アスベスト廃棄物がクリソタイルと角閃石との混合物を含む場合の、その後に前記塩基処理を行う前記酸処理であって、前記酸処理の後、酸性溶液及びメソポーラスシリカと未変質角閃石とを含む固体混合物を得るために、該固体混合物を、溶解したシリカを含む塩基性溶液を得るために、前記塩基処理がなされる前記酸性溶液から分離する処理、
ｃ）前記処理のステップｂ）が完了したときに得られた生成物の少なくとも１つを価値向上させる。
【００２５】
本発明に係る価値向上方法は、前記廃棄物に含まれるアスベスト鉱物グループの決定の結果に従って処理が適応されるので、アスベスト廃棄物を完全に効果的な方法で破壊し及び価値向上させるという利点を有する。
【００２６】
更に、本発明に係る方法は、アスベスト廃棄物を、処理ステップで破壊するので、アスベスト廃棄物の危険性の問題を解決する。
【００２７】
最後に、このアスベストの価値向上方法は最適である。破壊及び価値向上方法が完了すると、廃棄物は１つ以上の生成物に変化している。これらの生成物は、工業的及び経済的観点から付加価値があり、以下で詳しく説明する多くの応用例で使用できる。
【００２８】
実際、ステップｃ）は、以下のうち１つを個別に又は組み合わせて行ってもよい：
−  酸処理が完了したときに、分子の閉じ込め又は濾過のために、前記メソポーラスシリカを使用する；
−  酸処理が完了したときに、ゼオライトの合成のためのシリコン前駆体として、前記メソポーラスシリカを使用する；
−  酸処理が完了したときに得られる前記酸性溶液中に存在するイオンを選択的に抽出し又は単離する；
−  塩基処理が完了したときに得られる前記塩基性溶液を、水和ケイ酸カルシウムタイプの材料の製造のために使用する；
−  塩基処理が完了したときに得られる前記塩基性溶液を、ゼオライトの合成ために使用する。
【００２９】
本発明の一実施形態では、前記アスベスト廃棄物は、アスベストセメント廃棄物（若しくは、言い換えると繊維セメント廃棄物）又は石膏ベースのアスベストフロッキングである。実際、前記のように、セメント組成物へのアスベストの組み込みは、アスベストの使用の９５％を占めた。従って、大量のアスベストセメント廃棄物が処理されなければならない。本発明は、セメントアスベスト廃棄物の破壊の問題を、効果的に、環境を保護し、経済的な方法で、且つ工業的規模で、解決するために完全に適している。
【００３０】
この方法のステップａ）では、アスベスト廃棄物に含まれる鉱物グループの決定は、当業者に知られたあらゆる技術によって実行され得る。例えば、それは、Ｘ線回折法、走査型電子顕微鏡技術、及びフーリエ変換赤外分光法を含み得る。
【００３１】
本発明に係る方法のステップｂ）は、アスベスト廃棄物の破壊を可能にする。
【００３２】
ステップｂ）では、酸処理が行われると、クリソタイルの構造は、そこに含まれる式Ｍｇ（ＯＨ）２のブルーサイト層の溶解によって破壊される。メソポーラスシリカが得られる。これは、このシリカがアモルファスの（すなわち非結晶の）シリカナノチューブを含むことを意味する。酸処理が完了したとき、クリソタイルの繊維構造は失われない。酸処理後に得られる繊維は、アモルファスシリカの繊維（言い換えればナノチューブ）である。
【００３３】
有利には、酸性溶液は少なくとも１つの強酸を含む。
【００３４】
好ましくは、それは少なくとも１つの強力な一酸（monoacid）を含む。例えば、この一酸は、硝酸（ＨＮＯ３）及び塩酸（ＨＣｌ）から選択されてもよい。好ましくは、それは硝酸からなる。廃棄物の破壊に由来するイオンは、この酸によってもたらされる硝酸イオン（ＮＯ３−）及び塩化物イオン（Ｃｌ−）で沈殿しない（廃棄物の破壊に由来するイオンは溶液中に残る）ため、これらの強い一酸は特に適している。更に、これらは、高価ではなく、安全対策に従って扱いやすい。
【００３５】
本発明の他の実施形態では、酸性溶液は、硫酸又はリン酸を含み得る。しかし、これらの酸はアスベスト廃棄物がアスベストセメント廃棄物である場合は、避けるべきである。実際、セメント廃棄物にはカルシウム及びマグネシウムが含まれており、これらは、酸性溶液に硫酸が含まれている場合はＣａＳＯ４及びＭｇＳＯ４の形態で沈殿し、その溶液にリン酸が含まれている場合はリン酸カルシウム及びリン酸マグネシウムの形態で沈殿し得る。
【００３６】
他の実施形態では、フッ化物イオン（Ｆ−）を含む酸性溶液を使用して、その性質に関係なく、セメントマトリックス及びアスベストの破壊をもたらし得る。しかし、当業者に知られている明らかな安全上の理由から、この酸のタイプを使用することは推奨されないかもしれない。
【００３７】
このため、廃棄物がアスベストセメント廃棄物である場合、酸処理中、溶液は塩酸又は硝酸溶液であることが好ましい。その酸処理中に、セメントマトリックスは溶解する。
【００３８】
有利には、酸性溶液の酸の濃度は、２ｍｏｌ／Ｌ〜１１ｍｏｌ／Ｌであり、好ましくは、経済的な理由から４ｍｏｌ／Ｌ未満である。
【００３９】
酸処理の間、温度は、周辺温度（すなわち、約２０℃）〜１００℃、好ましくは５０℃〜８０℃である。
【００４０】
従って、酸処理は、緩やかな条件、すなわち、１００℃未満のかろうじて高い温度で、大気圧で行われる。
【００４１】
本発明の一実施形態では、酸処理は超音波の存在下で行われる。これは、クリソタイルに含まれるブルーサイト層の溶解速度を加速させ、酸処理温度を（例えば、周辺温度まで）下げるという利点がある。これは、破壊され且つ価値向上されるアスベスト廃棄物の初期凝集力に依存する。
【００４２】
酸処理の期間は、２時間〜１０日、好ましくは２時間〜４日であり得る。
【００４３】
更に、酸処理中に放出される炭酸ガス（ＣＯ２）は、石灰水溶液にバブリングすることにより捕捉され得る。
【００４４】
ステップｂ）では、アスベスト廃棄物に角閃石が含まれている場合、塩基処理が行われる。実際、角閃石は、Ｍｇ及びＦｅを含む層が２つのシリカ層の間に閉じ込められた構造をとっており、酸性媒体中では非常に破壊されにくい。シリカは、塩基処理中に溶解する。これにより、シリカが溶解した塩基性溶液が得られる。
【００４５】
強塩基は、ソーダ（soda）（ＮａＯＨ）及びカリ（potash）（ＫＯＨ）から選択できる。好ましくは、それはＮａＯＨからなる。
【００４６】
有利には、塩基性溶液の塩基の濃度は、２ｍｏｌ／Ｌ〜１５ｍｏｌ／Ｌ、好ましくは６ｍｏｌ／Ｌ〜１５ｍｏｌ／Ｌ、より好ましくは７ｍｏｌ／Ｌ〜１５ｍｏｌ／Ｌ、更により好ましくは、７ｍｏｌ／Ｌ〜１０ｍｏｌ／Ｌである。
【００４７】
塩基処理中の温度は、１００℃〜２５０℃であり、好ましくは１５０℃〜２００℃である。
【００４８】
塩基処理の期間は、２時間〜１０日でもよく、好ましくは５日より短い。
【００４９】
有利には、塩基処理は、オートクレーブ、例えばポリテトラフルオロエチレンでコーティングされたオートクレーブ、又は前記の条件の実施を可能にする他の任意の閉じられた装置内で行われる。
【００５０】
従って、塩基処理は熱水条件で行われる。この「熱水条件」によって、本願の文脈において、塩基処理が、閉じた容器内で亜臨界条件で行われ、開放容器（つまり、通常の大気圧の条件）で得られる塩基性溶液の沸点を超える温度に到達できる、ということを理解すべきである。
【００５１】
アスベスト廃棄物がクリソタイル及び角閃石の混合物を含む場合、酸処理中にクリソタイルの構造は破壊されるが、角閃石は残っており、前記で説明した理由により、酸性媒体中では破壊されない。このため、本発明のこの実施形態では、アスベスト廃棄物は、前記のように、酸処理及びそれに続く塩基処理を含む処理をされる。塩基処理が完了すると、溶解したシリカを含む塩基性溶液が得られる。
【００５２】
酸処理が完了すると、酸性溶液中に固体形態で存在するメソポーラスシリカ及び角閃石（すなわち、未変質角閃石）は、当業者に知られているあらゆる技術、例えば濾過により収集され得る。次いで、収集されたこのメソポーラスシリカ及びこの角閃石を含む固体混合物が塩基処理される。そして、メソポーラスシリカ及び角閃石の両方が溶解される。このように、溶解したシリカを含む塩基性溶液が得られる。
【００５３】
アスベスト廃棄物がクリソタイル及び／又は角閃石を含むかどうかに応じて、前記で詳述された処理のステップｂ）は、非常に一般的で安価な化合物（例えば、硝酸、塩酸、又はソーダの溶液）を用いた実行に適合されるという利点を有する。更に、操作条件は、化学分野において一般的であり、従って、完全に、当業者に知られたものである。更に、有利なことに、有害な副産物が生成されない。
【００５４】
本発明の一実施形態では、酸処理の後に熱処理を行って、そのナノチューブの壁がアモルファスの又は結晶化された、且つ非水和の、シリカを得ることができる。
【００５５】
この熱処理は、酸処理の完了時に得られるメソポーラスシリカを６００℃以上の温度に加熱して行う。
【００５６】
酸処理が完了したときの酸性溶液中に存在するメソポーラスシリカは、当業者に知られたあらゆる技術、例えば濾過により収集できる固体である。酸処理の完了時に得られるこの固体は、水和したメソポーラスシリカである。更に、酸性溶液はまた、価値向上させることができる。このようにして収集されたこのメソポーラスシリカに対して熱処理が行われる。
【００５７】
シリカナノチューブが完全に脱水されるように、熱処理の温度は６００℃以上である。熱処理の温度が６００〜７００℃である場合、ナノチューブの壁はアモルファスのままである。温度が７００℃を超えると、ナノチューブの壁が結晶化し始め、８００℃でより良好な結晶化度に達する。このため、メソポーラスシリカが受ける熱処理の温度に応じて、ナノチューブの壁が、非水和であり、且つ、アモルファスである又は結晶化されている場合があるシリカが得られる。この壁の構造のこれらの２つの形態、つまりアモルファスの及び結晶化された形態は、シリカを様々な用途に使用できるため、いずれも興味深い。従って、熱処理の温度は、こうして得られたシリカの考えられる用途に応じて適合させることができる。
【００５８】
熱処理の期間は、４時間〜４８時間であってもよく、好ましくは４時間〜２４時間である。
【００５９】
熱処理のステップは、完全に当業者に知られた従来の熱処理炉で、メソポーラスシリカは熱的に安定したるつぼに配置されて、実行できる。
【００６０】
熱処理のステップ中に、メソポーラスシリカのナノチューブのケイ酸質構造に結合した水の消失がある。この水の消失は、その間のＳｉＯ４四面体の進展する再配置にともなう。この再配置は、７００℃より高い温度でナノチューブの壁の結晶化と、それらの凝縮によるナノチューブの壁の多孔性の損失とを引き起こす。言い換えれば、温度の下で材料の再編成があり、それにより、ナノチューブの壁が結晶化する。
【００６１】
このように、熱処理中に、アモルファスシリカナノチューブの壁が凝縮によって再構築される。
【００６２】
実際、酸処理中に、ブルーサイト層は除去された。これは、ナノチューブの壁を構成するシリカシート間に非常に大きなスペースを残した。直径約３．２ｎｍで、壁がかろうじて構造化され、比表面積（つまり、隣接していないシートによって生じた表面）が大きく、細孔体積が大きい、ナノチューブが得られる。熱処理が行われると、これらのシートは再び互いに再結合し、ＳｉＯ４四面体が形成される。これにより、比表面積が減少し、総体積も減少するが、チューブの中心（つまり、チューブの直径）は増大する。
【００６３】
熱処理が完了すると、ナノチューブの壁がアモルファスの又は結晶化された、且つ非水和の、シリカが得られる。このシリカの細孔のサイズは、３〜６ｎｍであり、好ましくは、７００℃未満の熱処理温度では３〜４ｎｍであり、７００℃より高い熱処理温度では５〜６ｎｍである。
【００６４】
処理のステップｂ）の完了時に得られる生成物を価値向上させるための様々な方法を以下に詳述する。
【００６５】
第１の価値向上は、メソポーラスシリカに関する。
【００６６】
ステップｃ）では、酸処理の完了時に得られたメソポーラスシリカは、そこに含まれるアモルファスシリカナノチューブの存在を利用して、大きなサイズの（つまり、０．５ｎｍを超える）分子、例えば、生体分子（麻酔薬、薬物、その他の防腐剤などの多原子分子）、をその中に捕捉して、使用できる。酸処理の完了時に得られるメソポーラスシリカは、生物学的液体（例えば、血液）を精製するための医療分野での用途を見出すことができる。
【００６７】
ナノチューブのおかげで、メソポーラスシリカは、分子を、特に環境分野又は医療分野における汚染物質分子（例えば、農薬、尿素、クレアチニンなど）を、濾過する手段としても使用できる。
【００６８】
酸処理の完了時に得られるメソポーラスシリカをゼオライト合成用のシリコン前駆体として使用することにより、それを価値向上させることも考えられる。
【００６９】
従って、酸処理が行われた場合、ステップｃ）は、分子の捕捉若しくは濾過のために、及び／又はゼオライト合成のためのシリコン前駆体として、メソポーラスシリカを使用することを含み得る。
【００７０】
アスベスト廃棄物がクリソタイルを含み、酸性溶液が硝酸溶液である本発明の実施形態では、メソポーラスシリカは、式Ｎａ８［Ａｌ６Ｓｉ６Ｏ２４］（ＮＯ３）２−４Ｈ２Ｏの硝酸塩−カンクリナイト型ゼオライトを合成するために使用される。
【００７１】
このようにして得られたゼオライトは、構造モデルに非常によく従い、合成生成物の純度が高い。その構造は、らせんを形成する小さなケージから構成されている。
【００７２】
このゼオライトは、特に汚染イオンの濾過の分野で、その吸着特性のために特に有利である。更に、このゼオライトの構造に含まれている硝酸イオンは、特定の構造特性（イオン交換のためのケージのサイズなど）及び熱弾性挙動（ネットワークの変形する性質）により、特定のイオン交換特性をもたらし、異なるイオンの挿入を促す。
【００７３】
従って、クリソタイルを含むアスベスト廃棄物は、その吸着特性のおかげで、多くの用途で使用できる硝酸塩−カンクリナイト型ゼオライトを得るために、価値向上される。
【００７４】
例えば、このゼオライトは、環境分野で使用され、Ｐｂ、Ｃｄ、Ｓｒ、及びＨｇなどの汚染イオンの捕捉として機能する。
【００７５】
硝酸塩−カンクリナイトは、以下の手順を実行して合成できる：
前駆体が、その前駆体の総質量に対する質量％で、その量が詳述されて提供される：
−  シリコン前駆体：酸処理の完了時に得られたメソポーラスシリカの７．８％〜８．２％；
−  アルミニウム前駆体：Ａｌ２Ｏ３．Ｎａ２Ｏの４．１％〜４．５％；
−  硝酸ナトリウム前駆体：ＮａＮＯ３の７６．０％〜７６．３％；
−  水酸化ナトリウムの１１．２％〜１１．６％：ＮａＯＨ。
【００７６】
３５ｍＬの蒸留水で満たされた第１のビーカーに、強塩基、メソポーラスシリカ、次いで、数分後に硝酸ナトリウム前駆体が、この順序で加えられる。
【００７７】
第２のビーカーで、アルミニウム前駆体を５ｍＬの蒸留水に溶解する。
【００７８】
第３の容器に２つの混合物を加える。瞬間的なゲル化が起こる。容器を閉じ、非常に強くかく拌する。
【００７９】
その後、この容器を、約８０℃〜約９０℃の温度で、２時間〜１日、好ましくは１日間、オーブンに入れる。次いで、濾過（例えば、セルロースベースの濾紙又は固液分離のための遠心分離機による）及び蒸留水による洗浄が行われる。このようにして得られた、硝酸塩−カンクリナイト型ゼオライトである生成物を乾燥させる。乾燥は、オーブン内で、若しくは真空引きによって、又はこれら２つの手段を組み合わせることによって、すなわち真空下での温度下での乾燥によって行うことができる。
【００８０】
硝酸塩−カンクリナイトは、Ａｌ（ＮＯ３）３、ＫＮＯ３、及びＫＯＨなどの他の前駆体から合成することもできる。更に、最終的な化学式は、ナトリウムイオンが部分的又は全体的に置換されたカリウムイオンを含んでいてもよい。当業者は、前述の、合成された前記硝酸塩−カンクリナイトの場合、前述の表現の質量％を適当に変更できるであろう。
【００８１】
ゼオライト、特に硝酸塩−カンクリナイト型ゼオライトの合成は、完全に、前駆体、合成に必要な蒸留水の量、並びに、ゼオライトを得るための合成の温度、かく拌及び持続時間の条件、を決定することができる当業者に知られたものである。
【００８２】
前記の、詳しく説明した硝酸塩−カンクリナイト型ゼオライトの合成を行う例は、本特許出願を例示することを意図しており、いかなる場合でも、本発明を限定するものではない。
【００８３】
第二の価値向上は、酸処理の完了時に得られる酸性溶液に関する。
【００８４】
酸処理が完了したとき、酸性溶液中に多数のイオンが大量に存在する。このため、ステップｃ）で、これらのイオンを、例えばセメント産業で直接再利用できる酸化物の混合物を得ることにつながるように、同時に、又はそれらのいくつかを選択的に単離することによって、抽出することにより、ステップｂ）の完了時に得られた酸性溶液を、価値向上させることができる。
【００８５】
従って、酸処理が行われたとき、ステップｃ）は、酸処理の完了時に得られた酸性溶液中に存在するイオンを選択的に抽出又は単離することを含み得る。
【００８６】
中和をモニターすることにより（つまり、制御されたｐＨでソーダやカリなどの塩基を添加することにより）、酸性溶液に含まれるイオンを連続的に沈殿させることができる。このようにして、溶液中に存在するイオンの酸化物を含む固相が連続的に得られる（連続的な濾過により）。酸化カルシウムＣａＯは、１１に等しいｐＨで沈殿する最後の酸化物である。マグネシウムは、冶金、航空産業、又はエネルギー分野などの様々な用途のために収集され得る。
【００８７】
酸処理後に得られる酸性溶液のこの価値向上は、また、メソポーラスシリカが前記のように後で熱処理される本発明の実施形態においても実施され得る。
【００８８】
第３の価値向上は、塩基処理の完了時に得られる塩基性溶液に関する。
【００８９】
塩基処理後に得られた溶解されたシリカの塩基性溶液は、前記で詳述したゼオライト、特に硝酸塩−カンクリナイト型ゼオライトの合成に使用できる。実際、この塩基性溶液は、ゼオライトの合成のための媒体を強い塩基性にするために使用できる。これは、この合成を成功させるために不可欠である。
【００９０】
更に、溶解したシリカを本質的に含む前記塩基性溶液は、水和ケイ酸カルシウムタイプの材料（「ＣＳＨ」としても知られている）の製造に役立ち得る。これらの材料は、汚染イオンの閉じ込めに特に適している。このように、塩基性溶液は、汚染物質の閉じ込めを目的とした水和ケイ酸カルシウムの合成に使用することにより、価値向上される。
【００９１】
従って、塩基処理が行われた場合、ステップｃ）は、水和されたケイ酸カルシウムタイプの材料の製造及び／又はゼオライトの合成のために、塩基処理の完了時に得られた塩基性溶液を使用することを含み得る。
【００９２】
第４の価値向上は、熱処理の完了時に得られるシリカに関する。
【００９３】
アスベスト廃棄物がクリソタイルを含み、前記のように酸処理とそれに続く熱処理が行われた場合、そのナノチューブの壁がアモルファスの又は結晶化された、且つ非水和の、シリカが得られる。このシリカは、それを化学反応の相安定化手段として使用することにより、価値向上され得る。実際、反応物質のナノチューブへの閉じ込めの効果により、反応媒体の相は安定する。この相の安定性は、通常の温度及び圧力条件では得られない。この相安定化特性は、マイクロエレクトロニクス分野での用途を見出し得る。
【００９４】
更に、５ｎｍ以上の細孔のサイズは、分子の濾過に特に適している。従って、熱処理の完了時に得られたシリカは、分子、例えば医薬分子を濾過することにより、汚染除去手段として使用できる。
【００９５】
更に、前記のように、クリソタイルの使用は、アスベストの世界市場の約９４％を占め、支配的である。これが、このアスベスト鉱物グループに完全に適した破壊及び価値向上方法を提供することが重要な理由である。
【００９６】
アスベスト廃棄物の破壊及び価値向上に関する研究中に、発明者らは、酸処理されたクリソタイルに熱処理を行うことが非常に有利であることを非常に驚くべき方法で発見した。実際、これにより、そのナノチューブの壁がアモルファスの又は結晶化された、且つ非水和の、シリカを得ることができる。これは、前記で詳述したように、この生成物の多くの用途に関する非常に興味深い構造である。
【００９７】
このため、本発明の他の目的は、クリソタイルを含む廃棄物を処理する方法であって、少なくとも以下のステップを含むことを特徴とする：
ａ）クリソタイルを含む廃棄物を提供する；
ｂ）メソポーラスシリカを得るために、前記廃棄物を酸処理し、該酸処理は、前記クリソタイルを含む廃棄物を１００℃以下の温度で強酸性溶液に浸漬する；
ｃ）６００℃以上の温度で前記メソポーラスシリカを加熱する熱処理を行う。
【００９８】
熱処理が完了すると、その壁がアモルファスの又は結晶化された、且つ非水和の、ナノチューブを有するシリカが得られる。
【００９９】
ステップｂ）の酸処理は、前記で詳述したアスベスト廃棄物の破壊及び価値向上方法と同じ方法で実行され得る。
【０１００】
ステップｃ）の熱処理は、前記で詳述したアスベスト廃棄物の破壊及び価値向上方法と同じ方法で実行され得る。
【０１０１】
従って、熱処理中に、シリカ物質の再編成、すなわち言い換えると、ナノチューブの壁の結晶化及びその凝縮によるナノチューブの壁の多孔性の損失を引き起こす再配置が起こる。
【０１０２】
ステップｃ）の完了時に得られたシリカは、前記のような異なる方法で価値向上され得る。特に、それは化学反応における相安定化手段として、又は濾過手段として使用できる。
【０１０３】
本発明は、非限定的な例として、３つのアスベスト廃棄物及びクリソタイル廃棄物から得られた実験結果を示す添付の図面を参照して、以下の詳細な説明によりよく理解されるであろう。
【図面の簡単な説明】
【０１０４】
【図１】３つのアスベスト廃棄物のＸ線回折図である。
【図２】３つのアスベスト廃棄物の酸処理の完了時に収集された固体のＸ線回折図である。
【図３】アスベスト廃棄物の１つから得られた硝酸塩−カンクリナイトのＸ線回折図である。
【図４】酸処理の前後におけるクリソタイル廃棄物のＸ線回折図である。
【図５】酸処理後に得られた水和メソポーラスシリカの熱重量分析の結果を示す。
【図６】異なる温度での熱処理後のメソポーラスシリカのＸ線回折図である。
【発明を実施するための形態】
【０１０５】
実験
Ｉ−アスベストセメント廃棄物に関する実験：
第１の一連の実験において、前記で説明された本発明に係る破壊及び価値向上方法は、以下の３つのアスベストセメント廃棄物に対して実施された：
−  １番目のアスベストセメント廃棄物は屋根のタイルであった；
−  ２番目のアスベストセメント廃棄物はホースガスケットであった；
−  ３番目のアスベスト廃棄物は、石膏、アスベスト、及びアルカリ土類ケイ酸塩の繊維の混合物を含む、フロッキングサンプルであった。
【０１０６】
まず、これら３つの廃棄物は、その中に含まれる鉱物グループを決定するために、ＢＲＵＣＫＥＲ社の製品名「Ｄ２  ＰＨＡＳＥＲ」の回折計を用い、ニッケルフィルタでフィルタリングした後の銅のＫαスペクトル線（λ＝１．５４Å）の放射線を使用したＸ線回折により分析した。測定刻み幅は、２θで０．０１４°であった。
【０１０７】
図１は、１番目、２番目、及び３番目の廃棄物の回折図である。
【０１０８】
上の回折図は１番目の廃棄物のものであり、中間の回折図は２番目の廃棄物のものであり、そして下の回折図は３番目の廃棄物のものである。
【０１０９】
これらの３つの回折図では、クリソタイル、クロシドライト、炭酸カルシウム（ＣａＣＯ３）、セメントマトリックス（式Ｃａ６Ａｌ２（ＳＯ４）３（ＯＨ）１２，２６Ｈ２Ｏのエトリンガイト）、及び石膏のそれぞれの特徴的な回折ピークが注釈「Ｃｈｒｙ」、「Ｃｒｏ」、「ＣＣ」、「Ｅ」、「Ｇ」によって示されている。
【０１１０】
アスベストの存在に関しては、１番目の廃棄物の回折図はクリソタイルの特徴的なピークのみを有し（特に２θで１２．０５°及び２４．３０°）、２番目の廃棄物の回折図はクリソタイル及びクロシドライトの特徴的なピークを有し（特に２８．７６°）、並びに３番目の廃棄物の回折図は、クリソタイルのピークのみを有している。
【０１１１】
この３つの廃棄物は、真空二次電子検出器を備えたＦＥＩ  Ｑｕａｎｔａ  ２００  ＦＥＧタイプの電子顕微鏡を使用した、走査型電子顕微鏡で分析された。加速電圧は１５ｋＶであった。この分析は、異なる相の化学種同定のためのエネルギー分散型分析（ＥＤＳ）と組み合わされた。
【０１１２】
これらの分析により、以下を決定できた：
−  １番目の廃棄物（屋根のタイル）にはクリソタイルのみが含まれていた；
−  ２番目の廃棄物（ホースガスケット）にはクリソタイル及び角閃石：クロシドライトの混合物が含まれていた；
−  ３番目の廃棄物には、クリソタイル、及びアモルファスの非結晶化アルカリ土類ケイ酸塩の繊維が含まれていた。
【０１１３】
この３つの廃棄物はクリソタイルを含んでいたので、これらは、４ｍｏｌ／Ｌの濃度の硝酸溶液を含む１Ｌの反応器に浸漬し、得られた反応媒体を８０℃の温度で７日間かく拌し続けて、酸処理を行った。
【０１１４】
酸性媒体での処理により、３つのアスベストセメント廃棄物の質量を９０％減少させることができた。
【０１１５】
酸処理後に収集された固体及び酸性溶液の蛍光Ｘ線分光法による化学分析により、以下の表１に示される物質の含有率を決定できた。
【０１１６】
【表１】
2021501688.tif 000002
【０１１７】
蛍光Ｘ線分光法による化学分析は、ＰＡＮａｌｙｔｉｃａｌ社の製品名「Ｅｐｓｉｌｏｎ  ３Ｘ」の、銀管（a silver tube）（３０ｋＶ及び３ｍＡ）並びに様々なフィルタ（Ａｇ、Ａｌ及びＴｉ）を備えた、分光器を使用して行った。
【０１１８】
表１の結果に関して、酸処理の完了時の酸性溶液は、カルシウム、鉄、マグネシウム及びアルミニウムを含むことがわかる。セメントマトリックスは溶解された。処理前の廃棄物から、シリコンは溶解されていない唯一の元素である。これは、酸処理の完了時の、残りの固体中に存在する。
【０１１９】
更に、酸処理後の第１の廃棄物（屋根のタイル）の化学分析では、セメントマトリックスが溶解し、クリソタイルが変化していることがわかる。
【０１２０】
２番目の廃棄物（ホースガスケット）については、酸処理後の溶液の化学組成は１番目の廃棄物のこの処理後に得られたものと同様であるが、固体では、鉄とマグネシウムが残っており、角閃石（クロシドライト）が酸処理では溶解しなかったことを示している。
【０１２１】
３番目の廃棄物（フロッキング）については、残った固体の化学組成は、石膏マトリックス及びアモルファスのアルカリ土類ケイ酸塩の繊維が溶解し、クリソタイルが純粋なシリカに変化したことを示している。
【０１２２】
酸処理の完了時に収集された３つの廃棄物の固体に、Ｘ線回折分析を行った。
【０１２３】
図２は、１番目、２番目の廃棄物、及び３番目の廃棄物の酸処理の完了時に収集された固体の回折図である。
【０１２４】
上の回折図は１番目の廃棄物の固体のものであり、中間の回折図は２番目の廃棄物の固体のものであり、下の回折図は３番目の廃棄物の固体のものである。
【０１２５】
２番目の回折図では、クロシドライトの特徴的な回折ピークは「Ｃｒｏ」という注釈で示されている。
【０１２６】
図２に示されている回折図に関して、以下のことがわかる：
−  ３つの廃棄物に由来する固体の３つの回折図には、クリソタイルの特徴的なピークがない；
−  ２番目の廃棄物の固体の回折図には、クロシドライトの特徴的なピークがある。
【０１２７】
このことは、酸処理が、アスベスト廃棄物中のクリソタイルを除去するが角閃石は除去しないことを示している。
【０１２８】
酸処理の結果得られる溶液には、主にＦｅ３＋、Ｍｇ２＋、Ａｌ３＋、Ｃａ２＋イオンが含まれている。これらのイオンは、ソーダ（ＮａＯＨ）又はカリ（ＫＯＨ）の添加により、ｐＨ値：１．２±０．３；３±０．３；１０．４±０．３及び１２．４±０．３での連続的な沈殿／濾過シーケンスに従って、それぞれＦｅ３＋、Ａｌ３＋、Ｍｇ２＋、及びＣａ２＋イオンを水酸化物Ｆｅ（ＯＨ）３、Ａｌ（ＯＨ）３、Ｍｇ（ＯＨ）２、及びＣａ（ＯＨ）２の形態で選択的に沈殿させ、収集できる。前記のイオンを収集した後の、最終溶液には、ソーダで中和した場合、硝酸ナトリウム（ＮａＮＯ３）が含まれ（この硝酸塩は硝酸塩−カンクリナイトの合成に使用できる）、又はカリで中和した場合、硝酸カリウム（ＫＮＯ３）が含まれる（この硝酸塩は農業で使用され得る）。
【０１２９】
前記で説明したように、クリソタイルの構造は、ブルーサイト層であるＭｇ（ＯＨ）２の溶解によって破壊された。ブルーサイト層の溶解は、この層を酸性溶媒に接触しやすくしているクリソタイルの構造によるものである。しかし、その構造により、角閃石は酸処理で破壊されない：八面体の可溶性層ＭＯ６は、酸性溶液に不溶性であるＳｉＯ２の２つの層の間に閉じ込められている。
【０１３０】
塩基処理では、２番目の廃棄物の固体（酸処理の完了時に収集）を１０ｍｏｌ／Ｌの濃度のＮａＯＨ溶液に浸漬し、５０ｍＬのオートクレーブ内で１８０℃の温度での加熱を５日間行った。
【０１３１】
更に、これと同じ塩基処理を、純粋なクロシドライト及びアモサイトのサンプルに行った。
【０１３２】
この塩基処理が行われたすべての固体は完全に溶解し、塩基溶液が得られ、これは蛍光Ｘ線分光分析によって分析された。
【０１３３】
表２は、塩基処理後の残留溶液の蛍光Ｘ線分光法による化学分析の詳細である。
【０１３４】
【表２】
2021501688.tif 000003
【０１３５】
表２に関して、純粋な角閃石（クロシドライト及びアモサイト）を溶解した溶液の組成は、２番目の廃棄物の固体の溶解後に得られた溶液の組成と同様であり、従って、それが完全に破壊されたことがわかる。塩基処理の完了時に得られる塩基溶液中にはケイ素が存在する。これらの結果は、塩基処理により角閃石グループのアスベストが完全に破壊されたことを証明している。
【０１３６】
更に、１番目の廃棄物（タイル）の酸処理が完了して得られたメソポーラスシリカは、濾過により収集され、硝酸塩−カンクリナイト型ゼオライトの合成に使用された。
【０１３７】
このゼオライトは以下の方法で合成された：
以下の前駆体が提供された：
−  シリコン前駆体：１番目の廃棄物の酸処理が完了して得られた、３．０９ｇのメソポーラスシリカ；
−  アルミニウム前駆体：１．６４ｇのＡｌ２Ｏ３．Ｎａ２Ｏ；
−  硝酸ナトリウム前駆体：２９．０１ｇのＮａＮＯ３；
−  ４．３６ｇのＮａＯＨ。
【０１３８】
３５ｍＬの蒸留水で満たされた第１のビーカーに、ＮａＯＨ、メソポーラスシリカ、及び、数分後にＮａＮＯ３が、この順序で加えられた。
【０１３９】
第２のビーカーで、Ａｌ２Ｏ３．Ｎａ２Ｏが５ｍＬの蒸留水に溶解された。
【０１４０】
第３の容器に２つの混合物が加えられた。瞬間的なゲル化が起こる。容器を閉じ、非常に強くかく拌した。
【０１４１】
その後、この容器を９０℃のオーブンに１日間入れた。次いで、セルロースベースの濾紙で濾過し、蒸留水で洗浄した。このようにして得られた、硝酸塩−カンクリナイト型ゼオライトである生成物を、乾燥させた。
【０１４２】
実際、そのＸ線回折図は、硝酸塩−カンクリナイトの構造モデル（つまり、「理論的な」又はいわゆる「計算された」回折図）の構造モデルとともに、図３に示されている。２つの回折図が互いにほとんど重なっていることがわかる。これは、Ｘ２係数が、結晶学において優れた値である５．３に等しいという事実によって確認できる。従って、図３は、このようにして合成された生成物が構造モデルに非常によく従っており純度が優れていることを示している。
【０１４３】
ＩＩ−クリソタイル廃棄物の処理に関する実験：
第２の一連の実験において、純粋なクリソタイル廃棄物を、まず、８０℃で７日間、濃度４ｍｏｌ／Ｌの硝酸溶液に浸漬して、酸処理した。
【０１４４】
図４は、Ｘ線回折図である：
−  酸処理前のクリソタイル廃棄物（上の回折図）；
−  酸処理後のクリソタイル廃棄物（下の回折図）。
【０１４５】
上の回折図では、クリソタイルの特徴的な回折ピークがみられる。これは、アモルファス化合物の大きく特徴的な拡散ピークを特徴とする下の回折図にはない。
【０１４６】
従って、クリソタイルの酸処理が完了すると、アモルファス（すなわち、非結晶の）シリカであるメソポーラスシリカが得られる。クリソタイルの結晶構造は、この処理の完了時に消失した。
【０１４７】
このようにして得られたシリカの多孔度分析を行った：
−  比表面積：４５５ｍ２／ｇ；
−  細孔体積：０．３７ｃｍ３／ｇ；
−  細孔径：３．２ｎｍ。
【０１４８】
その後、メソポーラスシリカは、濾過により酸溶液から分離され、熱処理が行われた。
【０１４９】
熱処理では、メソポーラスシリカを２００℃、６００℃、７００℃、及び８００℃の温度に曝す。
【０１５０】
熱重量分析は、Ｎｅｔｚｓｃｈ  ＳＴＡ４４９Ｆタイプの機器を使用して、２５℃〜１４００℃で、アルゴン気流下で５℃／ｍｉｎの加熱速度で行った。
【０１５１】
図５は、熱重量分析の記録を示す。１００℃まで、「フリーの」水の消失に対応する質量の急激な損失がみられる。１００℃〜６００℃における質量の損失は、ナノチューブのケイ酸質骨格に「結合した」水の消失に対応する。この水の消失は、それらの間のＳｉＯ４四面体の、進展する再配置をともなっている。この再配置により、７００℃でナノチューブの壁が結晶化し、それらの凝縮によって壁の多孔性が損失する。
【０１５２】
図６は、以下の熱処理後のメソポーラスシリカのＸ線回折図である。
【０１５３】
−  ６００°Ｃ（下の回折図）；
−  ７００°Ｃ（中間の回折図）；
−  ８００°Ｃ（上の回折図）。
【０１５４】
６００℃では、シリカはまだアモルファスであることがわかる（回折ピークがない）。７００℃では、シリカのクリストバライト型結晶化相の結晶ピークが現れ始めている。
【０１５５】
下の表３は、熱処理前、次いで２００℃、６００℃、及び８００℃での熱処理後における、メソポーラスシリカの比表面積、細孔サイズ、並びに細孔体積の詳細である。各熱処理は、ＣＡＲＢＯＬＩＴＥ  ＧＥＲＯ社の製品名「ＣＷＦ」の炉内で、１０時間行われた。
【０１５６】
【表３】
2021501688.tif 000004
【０１５７】
表３に関して、処理温度にともない、細孔の体積及び比表面積は減少し、その一方で、細孔の直径は増大することがわかる。
【０１５８】
これらの結果は、前記で説明したように、凝縮によってシリカナノチューブの壁が再構築されることを示している。実際、酸処理中に、ブルーサイト層が除去され、これにより、チューブの壁を構成するシリカシート間に大きなスペースが残る。チューブの直径は３．２ｎｍであるが、壁はかろうじて構造化されており、そのため、相当な比表面積（隣接していないシートによって生じた表面）及び大きな細孔体積がある。温度が上昇すると、これらのシートはＳｉＯ４四面体の形成とともに再結合する。その結果、比表面積が減少し、総体積も減少し、チューブの中心（チューブの直径）が増大する。
【図１】
2021501688.tif 000005
【図２】
2021501688.tif 000006
【図３】
2021501688.tif 000007
【図４】
2021501688.tif 000008
【図５】
2021501688.tif 000009
【図６】
2021501688.tif 000010
【国際調査報告】
2021501688.tif 000011
2021501688.tif 000012
2021501688.tif 000013
2021501688.tif 000014